(57)【特許請求の範囲】
【請求項１】
（Ａ）ポリイソシアネートと（Ｂ）ポリオキシエチレン構造を有するポリオール３〜５０重量％及びカチオン成分を含有するポリオール成分とから得られる水性カチオン系ポリウレタンでコーティングされたインクジェット記録用紙。
【請求項２】
上記水性カチオン系ポリウレタンが、分子中に３級アミノ基を含有し、その一部又は全部が酸で中和されるか又は４級化剤で４級化されたカチオン性基を有するものである請求項１記載のインクジェット記録用紙。
【請求項３】
記録用紙の基材が、充填剤とバインダー樹脂とからなる塗工層を有し、該塗工層上に上記水性カチオン系ポリウレタンがコーティングされている請求項１記載のインクジェット記録用紙。
【請求項４】
上記水性カチオン系ポリウレタンに、ポリウレタン以外の水系樹脂を該水性カチオン系ポリウレタン１００重量部に対して３０重量部以上添加した請求項１記載のインクジェット記録用紙。
【発明の詳細な説明】
【０００１】
【発明の属する技術分野】
本発明は、ポリオキシエチレン構造を有する水性カチオン系ポリウレタンでコーティングされたインクジェット記録用紙、詳細には、ポリオキシエチレン構造によるノニオン系親水性構造とカチオン系親水性構造とを併せ持つ水性カチオン系ポリウレタンでコーティングされた、塗工性、印刷性に優れ、かつ、印刷された画像の耐水性に優れたインクジェット記録用紙に関する。
【０００２】
【従来の技術及び発明が解決しようとする課題】
インクジェット印刷では印刷性の向上のために紙の表面を樹脂でコーティングすることが知られており、水性ポリウレタンにより塗工された種々のインクジェット記録用紙が提案されている。
【０００３】
例えば、特開平８−１１８７９２号公報では、ポリオキシエチレン骨格を有する水性ポリウレタンをインク受理層に用いることが提案されている。また、特開平９−９９６３５号公報には、アニオン系水性ポリウレタンを用いることが提案され、特開平９−２２１６１５号公報にはカチオン性ポリマー及びアニオン性ポリマーを併用することが提案されている。さらに、特開平１０−８６５０５号公報にはポリエーテル構造を有するカチオン系水性ポリウレタンが記載され、特開平９−１７５００２号公報にはノニオン系ポリウレタン樹脂に親水性樹脂を併用することが提案されている。
【０００４】
しかし、従来の水性ポリウレタンでは、塗工性、印刷性が悪く、耐水性が不足する問題があった。
【０００５】
従って、本発明の目的は、塗工性、印刷性に優れ、かつ、印刷された画像の耐水性に優れたインクジェット記録用紙を提供することにある。
【０００６】
【課題を解決するための手段】
本発明者らは、鋭意検討を重ねた結果、インクジェット記録用紙のコーティング用水性カチオン系ポリウレタンとして、特定量のポリオキシエチレン構造を導入した、高分子量で水溶性又は水分散性を有する水性カチオン系ポリウレタンを用いることにより、上記目的を達成し得ることを知見した。
【０００７】
本発明は、上記知見に基づきなされたもので、（Ａ）ポリイソシアネートと（Ｂ）ポリオキシエチレン構造を有するポリオール３〜５０重量％及びカチオン成分を含有するポリオール成分とから得られる水性カチオン系ポリウレタンでコーティングされたインクジェット記録用紙を提供するものである。
【０００８】
【発明の実施の形態】
以下、本発明のインクジェット記録用紙をその好ましい実施形態について詳述する。
【０００９】
本発明のインクジェット記録用紙に使用される水性カチオン系ポリウレタンを得るために用いられる（Ａ）成分のポリイソシアネートとしては、例えば、脂肪族、脂環族及び芳香族ポリイソシアネートが挙げられる。具体的には、テトラメチレンジイソシアネート、ヘキサメチレンジイソシアネート、ドデカメチレンジイソシアネート、トリメチルヘキサメチレンジイソシアネート、イソホロンジイソシアネート、１，３−シクロヘキシレンジイソシアネート、１，４−シクロヘキシレンジイソシアネート、ジシクロヘキシルメタンジイソシアネート、２，４−トリレンジイソシアネート、２，６−トリレンジイソシアネート、ｍ−フェニレンジイソシアネート、ｐ−フェニレンジイソシアネート、キシリレンジイソシアネート、水素添加キシリレンジイソシアネート、４，４' −ジフェニルメタンジイソシアネート、２，４' −ジフェニルメタンジイソシアネート、２，２' −ジフェニルメタンジイソシアネート、３，３' −ジメチル−４，４' −ビフェニレンジイソシアネート、１，５−ナフタレンジイソシアネート、１，５−テトラヒドロナフタレンジイソシアネート等が挙げられ、それぞれ単独又は２種以上組み合わせて使用することができる。
【００１０】
また、上記水性カチオン系ポリウレタンを得るために用いられる（Ｂ）成分のポリオキシエチレン構造を有するポリオールを３〜５０重量％含有するポリオール成分において、該ポリオキシエチレン構造を有するポリオールとしては、例えば、エチレングリコール、１，２−プロピレングリコール、１，３−プロピレングリコール、１，２−ブタンジオール、１，３−ブタンジオール、１，４−ブタンジオール、３−メチルペンタンジオール、１，６−ヘキサンジオール、ネオペンチルグリコール、トリメチロールエタン、トリメチロールプロパン、ヘキサントリオール、グリセリン、ペンタエリスリトール、ソルビトール、水添ビスフェノールＡ等の低分子量ポリオール、ビスフェノールＡ等の低分子量多価フェノール、アンモニア及びメチルアミン、エチルアミン、アニリン、フェニレンジアミン、イソホロンジアミンなどの活性水素を２個以上有する低分子量アミン化合物のエチレンオキシド重付加物又はエチレンオキシド／プロピレンオキシド共重付加物等が挙げられる。
【００１１】
上記ポリオール成分に用いることができる、ポリオキシエチレン構造を有するポリオール以外のポリオールとしては、例えば、１，２−プロピレングリコール、１，３−プロピレングリコール、１，２−ブタンジオール、１，３−ブタンジオール、１，４−ブタンジオール、３−メチルペンタンジオール、１，６−ヘキサンジオール、ネオペンチルグリコール、トリメチロールエタン、トリメチロールプロパン、ヘキサントリオール、グリセリン、ペンタエリスリトール、ソルビトール、水添ビスフェノールＡ、ビスフェノールＡ、アンモニア及びメチルアミン、エチルアミン、アニリン、フェニレンジアミン、イソホロンジアミン等の活性水素を２個以上有する低分子量アミン化合物のプロピレンオキサイド付加物、これら低分子量ポリオールのプロピレンオキサイド重付加物、ポリテトラメチレングリコール等のポリエーテルポリオール、低分子量ポリオールとコハク酸、グルタル酸、アジピン酸、セバチン酸、フタル酸、イソフタル酸、テレフタル酸、テトラヒドロフタル酸、エンドメチレンテトラヒドロフタル酸、ヘキサヒドロフタル酸等の多塩基酸あるいは炭酸との縮合物であるポリエステルポリオール、ポリエステルポリエーテルポリオール及びポリカーボネートポリオール等が挙げられる。
【００１２】
さらに、本発明に係る水性カチオン系ポリウレタンのカチオン成分として、Ｎ−メチル−Ｎ，Ｎ−ジエタノールアミン、Ｎ−ブチル−Ｎ，Ｎ−ジエタノールアミン、トリエタノールアミン、トリイソプロパノールアミン等の３級アミンをその他のポリオール成分として用いることもできる。
【００１３】
ポリオキシエチレン構造を有するポリオールの配合量は、全ポリオール成分中３〜５０重量％、好ましくは５〜３０重量％である。３重量％未満ではポリオキシエチレン構造を導入した効果が認められず、５０重量％より多く用いるとゲル化して塗工面に荒れが生じる等実用的でなくなる。
【００１４】
本発明における（Ａ）成分のポリイソシアネートは、（Ｂ）成分のポリオール及び鎖延長剤の活性水素の合計に対し、好ましくは０．８〜３倍当量、より好ましくは１〜２倍当量となるように使用される。該イソシアネートの使用量が０．８倍当量未満の場合には過剰のポリオール等が残存することとなり、また、３倍当量より多い場合には水を加えたときに尿素結合が多量に発生することになり、いずれの場合もその特性を低下させるおそれがある。
【００１５】
本発明に用いられる水性カチオン系ポリウレタンは、上記（Ａ）成分と上記（Ｂ）成分とを用いて周知の方法で製造でき、例えば、ポリイソシアネート、ポリオキシエチレン構造を有するポリオール及びその他のポリオール又は分子中にカチオン性基を有するポリオールを、反応に不活性で水との親和性の大きい溶媒中でウレタン化反応させてプレポリマーとし、次いで、プレポリマーを、中和剤により中和し、鎖延長剤により鎖延長し、水を加えて水性カチオン系ポリウレタンとする方法によって製造できる。
【００１６】
上記水性カチオン系ポリウレタンを製造するために使用される、反応に不活性で水との親和性の大きい溶媒としては、例えば、アセトン、メチルエチルケトン、ジオキサン、テトラヒドロフラン、Ｎ−メチル−２−ピロリドン等を挙げることができる。これらの溶媒は、通常、プレポリマーを製造するために用いられる上記原料の合計量に対して、３〜１００重量％が用いられる。これら溶媒のなかで、沸点１００℃以下の溶媒はプレポリマー合成後、減圧留去することが好ましい。
【００１７】
また、上記水性カチオン系ポリウレタンを製造するために使用される中和剤としては、例えば、蟻酸、酢酸、乳酸、コハク酸、グルタル酸、クエン酸等の有機カルボン酸、パラトルエンスルホン酸、スルホン酸アルキル等の有機スルホン酸、塩酸、リン酸、硝酸、スルホン酸等の無機酸等の酸、エピハロヒドリン等エポキシ化合物の他、ジアルキル硫酸、ハロゲン化アルキル等の４級化剤が挙げられる。これらの中和剤の使用量は、通常、カチオン性基１モルに対して０．８〜１．２モルが好ましい。中和剤の過不足が大きいと、得られる記録用紙の印刷性や耐水性が低下するおそれがある。
【００１８】
特に、上記水性カチオン系ポリウレタンは、分子中に３級アミノ基を含有し、その一部又は全部が、酸で中和されるか又は４級化剤で４級化されたカチオン性基を有することが好ましい。
【００１９】
また、上記水性カチオン系ポリウレタンを製造するために使用される鎖延長剤としては、例えば、前記低分子量ポリオール類、エチレンジアミン、プロピレンジアミン、ヘキサメチレンジアミン、トリレンジアミン、キシリレンジアミン、ジアミノジフェニルメタン、ジアミノシクロヘキシルメタン、ピペラジン、２−メチルピペラジン、イソホロンジアミン、メラミン、コハク酸ジヒドラジド、アジピン酸ジヒドラジド、フタル酸ジヒドラジド等のアミン類及び水等が挙げられる。これらの鎖延長剤の使用量は、目的とする水性カチオン系ポリウレタンの分子量にもよるが、通常は、プレポリマーに対して０．５〜１０重量％である。
【００２０】
前述のように、これらの原料から水性カチオン系ポリウレタンを製造することは周知であり、これらの原料の仕込み順序を適宜変更したり、あるいは分割して仕込むことも可能である。
【００２１】
このようにして得られた水性カチオン系ポリウレタンは、通常、樹脂固形分が１〜９０重量％、より好ましくは５〜８０重量％となるように調整される。
【００２２】
本発明に係る上記水性カチオン系ポリウレタンは、単独でコーティング剤として用いてもよいが、印刷性、耐水性、塗工性等のバランスをより優れたものにするために、他の水系樹脂と併用することが好ましく、例えば、各種のデンプン類、ヒドロキシエチルセルロース、メチルセルロース、カルボキシメチルセルロース等のセルロース誘導体、ゼラチン、カゼイン、種々の分子量及びケン化度のポリビニルアルコール及びその誘導体、ポリビニルピロリドン、スチレン−無水マレイン酸共重合体、エチレン−無水マレイン酸共重合体、ポリアクリルアミド及びその誘導体、ポリエチレングリコール等の水溶性高分子、並びにスチレン−ブタジエン共重合体、アクリロニトリル−ブタジエン共重合体、アクリル酸エステル−ブタジエン共重合体、ポリ酢酸ビニル、ポリウレタン、ポリアクリル酸エステル、塩化ビニル−酢酸ビニル共重合体、エチレン−酢酸ビニル共重合体、エチレン−ブタジエン−アクリル系共重合体、ポリ塩化ビニリデン等のラテックス等の水中分散型樹脂（水分散性高分子）が挙げられる。これらの水系樹脂は、上記水性カチオン系ポリウレタン１００重量部に対して３０重量部以上用いることが好ましい。３０重量部未満では添加効果が不充分となるおそれがある。
【００２３】
更に、メチル化メラミン樹脂等の水溶性アミノ樹脂、アジリジン、エポキシ樹脂、亜鉛錯体等で架橋したものでも良い。又、上記水性カチオン系ポリウレタンの状態としては、エマルジョン、コロイダル分散液、水溶液等であれば良い。
【００２４】
本発明のインクジェット記録用紙は、その基材として紙やプラスチックシート等を用い、該基材上に上記水性カチオン系ポリウレタンからなる表面層（記録層）が形成されたものである。該表面層には、必要に応じ、カルサイト等の軽質炭酸カルシウム、微粒子シリカ、重質炭酸カルシウム、ゼオライト、カオリンクレー、タルク、珪藻土、水酸化アルミニウム、二酸化チタン、ゼオレックス等の無機充填剤や、有機顔料等を配合してもよい。また、該表面層には、上記無機充填剤及び上記有機顔料等のバインダー樹脂として、上記の各種水溶性及び水分散性高分子を使用することが出来る。
上記表面層における上記無機充填剤の添加量は、上記水性カチオン系ポリウレタン１００重量部に対し、通常、５〜１００重量部であり、また、上記有機顔料の添加量は、上記水性カチオン系ポリウレタン１００重量部に対し、通常、０．１〜１０重量部である。
【００２５】
また、本発明のインクジェット記録用紙は、その基材が、充填剤とバインダー樹脂とからなる塗工層を有し、該塗工層上に上記水性カチオン系ポリウレタンがコーティングされているものが、印刷性及び耐水性に特に優れる点で好ましい。該塗工層に用いられる上記充填剤としては、軽質及び重質炭酸カルシウム、ゼオレックス、カオリンクレー、タルク、ケイソウ土、水酸化アルミニウム、二酸化チタン、有機顔料等が挙げられ、また、該塗工層に用いられるバインダー樹脂としては、ポリビニルアルコール等の水溶性樹脂等が挙げられる。
【００２６】
本発明のインクジェット記録用紙における上記表面層及び上記塗工層は、それぞれ通常１〜２５ｇ／ｍ2 となる塗工量で形成される。
【００２７】
上記基材として用いられる紙は、天然木材から得られるパルプの他、合成高分子繊維、合成パルプ等から得られる紙が用いられる。
【００２８】
上記基材としての紙を抄紙するには、白色顔料を内添することが好ましい。該白色顔料としては、カルサイト等の軽質炭酸カルシウム、微粒子シリカ、重炭酸カルシウム、ゼオライト、カオリンクレー、タルク、ケイソウ土、水酸化アルミニウム、二酸化チタン、有機顔料等が挙げられる。
【００２９】
その他、上記基材としての紙を抄紙する際には、必要に応じて、一般に抄紙に用いられる添加剤である、紙力増強剤、歩留助剤、湿潤紙力増強剤、染料等を併用することもできる。
【００３０】
本発明に係る上記水性カチオン系ポリウレタンには、耐候性を改善するために、紫外線吸収剤、ヒンダードアミン系光安定剤を添加しても良い。
【００３１】
上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５' −メチレンビス（２−ヒドロキシ−４−メトキシベンゾフェノン）等の２−ヒドロキシベンゾフェノン類；２−（２' −ヒドロキシ−５' −メチルフェニル）ベンゾトリアゾール、２−（２' −ヒドロキシ−３' ，５' −ジ第三ブチルフェニル）−５−クロロベンゾトリアゾール、２−（２' −ヒドロキシ−３' −第三ブチル−５' −メチルフェニル）−５−クロロベンゾトリアゾール、２−（２' −ヒドロキシ−５' −第三オクチルフェニル）ベンゾトリアゾール、２−（２' −ヒドロキシ−３' ，５' −ジクミルフェニル）ベンゾトリアゾール、２，２' −メチレンビス（４−第三オクチル−６−ベンゾトリアゾリル）フェノール、２−（２' −ヒドロキシ−３' −第三ブチル−５' −カルボキシフェニル）ベンゾトリアゾール等の２−（２' −ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２' −エトキシオキザニリド、２−エトキシ−４' −ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；２−（２−ヒドロキシ−４−オクトキシフェニル）−４，６−ビス（２，４−ジ第三ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ第三ブチルフェニル）−ｓ−トリアジン等のトリアリールトリアジン類があげられる。
【００３２】
上記ヒンダードアミン系光安定剤としては、例えば、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノウンデカン等のヒンダードアミン化合物があげられる。これらのヒンダードアミン化合物の中でも、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物等のエステル結合を有する化合物は、水性カチオン系ポリウレタンとの相溶性に優れるので好ましい。
【００３３】
【実施例】
以下、製造例及び実施例によって本発明を更に詳細に説明する。ただし、本発明は、以下の製造例及び実施例により何ら制限されるものではない。
【００３４】
製造例１
ポリエステルポリオール１６７．６９重量部、ポリエチレングリコール（分子量４００）４５．００重量部、N −メチル−N ，N −ジエタノールアミン３６．００重量部、ジシクロヘキシルメタンジイソシアネート２０１．３１重量部、N −メチル−２−ピロリドン２２５．００重量部を反応容器にとり、８０〜１００℃に保ちながら反応させてプレポリマーを製造した。次いで、固形分３０重量％になるように水８００重量部、消泡剤０．８０重量部、酢酸２２．６８重量部の混合物を添加して水性カチオン系ポリウレタンＡ（以下、「水系Ａ」という）を得た。同様にして、表１記載の配合により水性カチオン系ポリウレタンＢ〜Ｆ（以下、それぞれ「水系Ｂ」〜「水系Ｆ」という）を得た。
【００３５】
【表１】
0004076289.tif 000002
【００３６】
実施例１
表１記載の水性カチオン系ポリウレタン１００重量部に非晶性合成シリカ３０重量部を加えた後、水で希釈して固形分１０重量％に調整して、表１に記載の配合物を加え乾燥重量で１０ｇ／ｍ2 になるよう普通紙にコーティング（塗工）して試験用紙を作成した。コーティングする際の塗工性（作業性）について、低粘度で容易に均一な塗工面ができたものを○、粘度が高く塗工面にムラが生じたものを△、粘度が高くコーティングできなかったものを×として評価した。
【００３７】
得られた試験用紙にインクジェットプリンター（エプソン（株）製  ＭＡＣＨＪＥＴ  ＭＪ−７００Ｖ２Ｃ）を用いて、シアン、マゼンタ、イエローの３色を各々３ｍｍ幅の縞模様に印刷した。印刷された試験用紙にスポイトで水滴を１滴印字部と非印字部の境界に滴下して印刷の滲みを目視で評価した。滲みのないものを◎、滲みの僅かなものを○、滲むけれど縞模様が識別できるものを△、縞  模様が識別できなくなったものを×として耐水性として評価した。また、インキの印刷性（吸収性）を目視で評価した。結果を表２に示す。尚、印刷性の評価基準は以下の通りである。
◎：印字直後に指で触れても全く汚れない。
○：印字直後に指で触れると僅かに汚れるが、殆ど乾燥している。
△：印字直後に指で触れると汚れ、印刷面が乾燥するまで数分間は他の印刷物と重ねられないので実用性は低い。
×：インクの乾燥不良により、印字中にインクが流れて実用に耐えない。
【００３８】
【表２】
0004076289.tif 000003
【００３９】
実施例２
製造例１と同様にして表３記載の配合により水性カチオン系ポリウレタンを製造した。得られた水系ウレタン１００重量部にステアリン酸カルシウム２重量部及び無定形シリカ１００重量部を加え、水で希釈して固形分７重量％に調整し、乾燥重量で５ｇ／ｍ2 になるように塗工紙（基材）にキャストして、試験用紙を作成した。
【００４０】
基材として用いた塗工紙は、普通紙に、無定形シリカ９０重量部、軽質炭酸カルシウム１０重量部、ポリビニルアルコール２０重量部、カチオン性樹脂（モーリン化学工業（株）製：アクテックスＦＣ−１）１０重量部、ポリリン酸ナトリウム０．５重量部を添加した下塗り用塗工液を１０ｇ／ｍ2 になるように塗工した。
【００４１】
得られた試験用紙を実施例１と同様にして評価した。結果を表４に示す。
【００４２】
【表３】
0004076289.tif 000004
【００４３】
【表４】
0004076289.tif 000005
【００４４】
【発明の効果】
本発明のインクジェット記録用紙は、ノニオン性とカチオン性とを併せ持つ水系ウレタンでコーティングされたことにより、塗工性、印刷性に優れ、かつ、印刷された画像の耐水性に優れたものである。